(57)【特許請求の範囲】
【請求項１】
ポリエステル系織物からなる農業用カーテン資材であって、上記ポリエステル系織物が、主として、チタン化合物を０．００１〜０．４０重量％含有するポリエステル異形断面糸によって構成されており、上記織物の乾熱収縮率が経方向・緯方向とも１．５％以下に設定され、耐候処理が施されていることを特徴とする農業用カーテン資材。
【請求項２】
上記ポリエステル異形断面糸が、多葉形状の断面を有し、上記断面形状の外接円の直径と内接円の直径の比である異形度が１．５〜４に設定されている請求項１記載の農業用カーテン資材。
【請求項３】
上記織物を構成するカバーファクタが８００〜２２００に設定されている請求項１または２記載の農業用カーテン資材。
【請求項４】
農作物栽培用ハウス内に、ハウス天井面とハウス側面に沿って張設され、少なくともその側面に沿う部分が、ハウス内の状況に応じて巻き上げたり引き下ろしたりすることができるよう設定された巻き上げ式カーテンとして用いられる請求項１〜３のいずれか一項に記載の農業用カーテン資材。
【請求項５】
主として、チタン化合物０．００１〜０．４０重量％と耐候剤とを含有するポリエステル異形断面糸によって構成されたポリエステル系織物の生機を準備し、この生機を精練乾燥後、１９５〜２２０℃で１５〜９０秒間加熱することにより寸法安定化処理を行うようにしたことを特徴とする農業用カーテン資材の製法。
【請求項６】
主として、チタン化合物を０．００１〜０．４０重量％含有するポリエステル異形断面糸によって構成されたポリエステル系織物の生機を準備し、この生機を精練乾燥後、耐候剤の分散液に浸漬して織物を構成する糸の繊維表面に耐候剤を付着させた後、脱液・乾燥後、１９５〜２２０℃で１５〜９０秒間加熱することにより上記耐候剤の付着固定と寸法安定化処理を同時に行うようにしたことを特徴とする農業用カーテン資材の製法。
【請求項７】
上記耐候剤の付着固定量が、０．０１０〜０．６００％ｏｗｆとなるようにした請求項６記載の農業用カーテン資材の製法。
【発明の詳細な説明】
【０００１】
【発明の属する技術分野】
本発明は、遮光性，通気性，保温性等に優れた農業用カーテン資材およびその製法に関するものである。
【０００２】
【従来の技術】
従来から、農作物を、できるだけ天候に左右されない人工的な環境下で栽培することを目的として、ビニールハウスやガラスハウス内でのハウス栽培や、ビニールトンネルを用いたトンネル栽培が、広く行われている。そして、上記ハウス内やトンネル内には、日中の強い日差しを遮光し、夜間、地面からの輻射熱の拡散を防止して保温するために、例えば図４（ａ）に示すように、農業用カーテン１を張設することが多い。
【０００３】
しかし、上記のように、ハウス内に上記農業用カーテン１を張設しても、季節によっては、日中の温度が３０℃近くまで上昇する場合があるため、適温が１８℃前後であるレタス等を栽培する場合には、日差しの強い日中は上記農業用カーテン１の裾を上げて換気し、外気温の下がる夕方以降はこれを下ろす作業を毎日繰り返す必要があり、多大な労力がかかるという問題がある。
【０００４】
そこで、最近、図４（ｂ）に示すように、上記農業用カーテン１の裾を、アーチ状のパイプ製枠体２に沿って、天井側に巻き上げたり引き下ろしたりする動作を自動的に行うことのできる巻き上げ式カーテンが提案され、広く普及しつつある。
【０００５】
このような農業用カーテン１としては、ポリ塩化ビニル、ポリエチレン、エチレン−酢酸ビニル共重合体等の樹脂フィルムや、ポリエステル，ポリエチレン，ナイロン，ポリプロピレン等の繊維からなる不織布シートが汎用されている。
【０００６】
【発明が解決しようとする課題】
しかしながら、上記樹脂フィルムを用いたものは、保温性には優れているものの、通気性や透湿性に乏しいため、ハウスやトンネルの外張材の内側に結露した水が滴下してフィルム表面に溜まって水溜まりができ、その重みによって、巻き上げ・引き下ろしによる開閉作業を行うことができにくくなるという問題がある。また、日中、フィルムを巻き上げた状態で数時間放置しておくと、互いに接したフィルム同士が熱によって貼り付き、下に降ろす動作がしにくくなり、注意しないとその部分が破損してしまうという問題がある。
【０００７】
一方、不織布シートを用いたものは、通気性、透湿性が樹脂フィルムよりも優れており、結露水の水溜まりを生じる等のトラブルは生じにくいが、繊維集合体であることから、表面が毛羽立ちやすく、巻き上げ・引き下ろし作業を繰り返すと、不織布シートと、これを張設しているパイプ製枠体２とが擦れ合って損傷しやすいという問題がある。
【０００８】
本発明は、このような事情に鑑みなされたもので、遮光性、通気性、保温性等に優れるだけでなく、寸法安定性にも優れ、長期にわたって良好に使用することのできる農業用カーテン資材およびその製法の提供をその目的とする。
【０００９】
【課題を解決するための手段】
上記の目的を達成するため、本発明は、ポリエステル系織物からなる農業用カーテン資材であって、上記ポリエステル系織物が、主として、チタン化合物を０．００１〜０．４０重量％含有するポリエステル異形断面糸によって構成されており、上記織物の乾熱収縮率が経方向・緯方向とも１．５％以下に設定され、耐候処理が施されている農業用カーテン資材を第１の要旨とし、そのなかでも、特に、上記ポリエステル異形断面糸が、多葉形状の断面を有し、上記断面形状の外接円の直径と内接円の直径の比である異形度が１．５〜４に設定されている農業用カーテン資材を第２の要旨とする。
【００１０】
また、本発明は、それらのなかでも、特に、上記織物を構成するカバーファクタが８００〜２２００に設定されている農業用カーテン資材を第３の要旨とし、農作物栽培用ハウス内に、ハウス天井面とハウス側面に沿って張設され、少なくともその側面に沿う部分が、ハウス内の状況に応じて巻き上げたり引き下ろしたりすることができるよう設定された巻き上げ式カーテンとして用いられる農業用カーテン資材を第４の要旨とする。
【００１１】
さらに、本発明は、主として、チタン化合物０．００１〜０．４０重量％と耐候剤とを含有するポリエステル異形断面糸によって構成されたポリエステル系織物の生機を準備し、この生機を精練乾燥後、１９５〜２２０℃で１５〜９０秒間加熱することにより寸法安定化処理を行うようにした農業用カーテン資材の製法を第５の要旨とする。
【００１２】
また、本発明は、主として、チタン化合物を０．００１〜０．４０重量％含有するポリエステル異形断面糸によって構成されたポリエステル系織物の生機を準備し、この生機を精練乾燥後、耐候剤の分散液に浸漬して織物を構成する糸の繊維表面に耐候剤を付着させた後、脱液・乾燥後、１９５〜２２０℃で１５〜９０秒間加熱することにより上記耐候剤の付着固定と寸法安定化処理を同時に行うようにした農業用カーテン資材の製法を第６の要旨とし、そのなかでも、特に、上記耐候剤の付着固定量が、０．０１０〜０．６００％ｏｗｆとなるようにした農業用カーテン資材の製法を第８の要旨とする。
【００１３】
【発明の実施の形態】
つぎに、本発明の実施の形態について説明する。
【００１４】
本発明の農業用カーテン資材は、ポリエステル系織物からなり、このポリエステル系織物は、主として、チタン化合物を０．００１〜０．４０重量％（以下「％」と略す）含有するポリエステル異形断面糸によって構成されている。
【００１５】
上記ポリエステル系織物において、主として用いられるポリエステル異形断面糸は、ポリエチレンテレフタレートを常法により紡糸・延伸し、必要に応じて適宜の撚りを与えることによって得られる。なお、紡糸時の口金として、開口が真円のものではなく、異形断面形成用の特殊形状のものが用いられる。また、紡糸される糸には、０．００１〜０．４０％の範囲内で、チタン化合物が含有されるようになっている。
【００１６】
上記チタン化合物は、従来から、紡糸時の曳糸性を向上させるとともに、糸を白濁させてダル調にするという役割を果たすものであるが、本発明では、特に、上記チタン化合物の含有割合を、できるだけ低く抑えることにより糸が艶やかなブライト糸となるようにして、光の反射率を高めるようにしている。このため、上記範囲内のなかでも、０．００１〜０．３０％に設定することが好ましく、０．００１〜０．１０％に設定することがさらに好ましい。なお、チタン化合物が０．００１％未満では、紡糸効率が低下しやすくなり、逆に、０．４０％を超えると、糸が濁ってダル糸となり得られる織物の光反射率が低下し、ひいては遮熱性が低下する。そして、このようなチタン化合物としては、二酸化チタンの他、これにアルミニウム、亜鉛、シリカ、硫酸バリウム、カルシウム等を適宜含有する各種のものがあげられ、その種類は特に限定されない。
【００１７】
また、上記ポリエステル異形断面糸の断面形状は、どのようなものであっても差し支えないが、なかでも、複数の突出部を有する多葉形状のものが好適である。その一例として、図１に、３葉形状のものを示す。このような、多葉形状断面の糸を用いて得られる農業用カーテン資材は、糸が、前述のように、チタン化合物の含有割合を低く抑えたブライト糸であることと相俟って、日光を効果的に反射し、遮熱性に優れるだけでなく、織り目の間から弱い光が分散して漏れるため、農業用カーテン資材で被覆されたハウス内やトンネル内が比較的明るいという利点を有している。
【００１８】
そして、上記多葉形状の異形断面糸のなかでも、特に、その外接円の直径Ｄとその内接円の直径ｄの比（Ｄ／ｄ、図１参照）である異形度が、１．５〜４となるよう設定されているものが、上記効果に優れており、好適である。
【００１９】
なお、多葉形状の他の例として、図２（ａ）に示す４葉形状のもの、図２（ｂ）に示す６葉形状のもの等をあげることができる。また、その突出部の形状も、円弧状ではなく、より角張った形状のもの、細長い棒状のもの等、適宜の形に設定することができる。あるいは、図２（ｃ）に示すように、円形の一部が欠損したような形状であってもよい。
【００２０】
そして、本発明に用いられる織物は、上記異形断面糸を１００％用いたものであっても、その一部を、種類の異なる他の糸に置き換えたものであってもよい。上記異形断面糸と併用できる他の糸としては、異形断面を有しないポリエステル糸の他、プロピレン糸、ポリエチレン糸、ポリアミド糸等があげられる。これらの糸は異形断面糸であってもそうでなくてもよい。また、同じ異形断面糸であっても、０．４０％を超えるチタン化合物含有量の糸を部分的に用いるようにしてもよい。さらに、織物に、より保湿性を与えるために、ポリビニルアルコール等の吸水性繊維からなる糸を併用するようにしてもよい。そして、これらの糸を、上記ポリエステル異形断面糸と混ぜて使用する場合は、織物全体に対し５０％を超えない範囲内で用いることが好適である。すなわち、５０％より多く配合すると、前述の、ポリエステル異形断面糸を用いることによって得られる効果が低下するからである。なお、これらの糸は、混紡してもよいし、製織の段階で、経糸や緯糸に混ぜて織り込むようにしてもよい。
【００２１】
また、本発明において、織物の織り方は、特に限定するものではないが、通常、平織り、からみ織り等が用いられる。
【００２２】
そして、本発明に用いられる上記ポリエステル系織物は、ハウス内への張設、巻き上げ・引き下ろし等の繰り返し作業に耐え得る充分な物理的強度を備えていることが要求されるのであり、例えば、ＪＩＳ  Ｌ  １０９６のラベルストリップ法（引張速度：２０ｃｍ／分、つかみ間隔：２０ｃｍ、試験片幅：５ｃｍ）に従って測定される引張強さが、経方向、緯方向とも、１００Ｎ以上となるよう設定することが好適である。ただし、ポリエステル系織物を農業用カーテン資材として用いた場合、経時的劣化により引張強さが低下することを考慮すれば、その耐用年数との兼ね合いから、未使用状態では、４００Ｎ以上の引張強さを備えていることが望ましい。また、同様の方法で測定される伸び率が、未使用の状態で２０〜５０％であることが好適である。すなわち、この範囲内において、張設された農業用カーテン資材がたるまないからである。
【００２３】
そして、同様の考え方から、上記ポリエステル系織物の、ＪＩＳ  Ｌ  １０９６のペンジュラム法による引裂強さは、未使用の状態で８００ｃＮ以上、経時的にも２００ｃＮ以上の値が維持されるよう設定することが好適である。
【００２４】
さらに、上記ポリエステル系織物の通気性は、ＪＩＳ  Ｌ  １０９６のフラジール法に従って測定される値が、５〜１００ｃｍ3 ／ｃｍ2 ／秒となるよう設定されることが好適である。すなわち、通気性が上記の範囲内であれば、この織物の特徴である遮光効果と相俟って、ハウス内の温度と湿度が、適正な状態に保持されるからである。
【００２５】
また、上記ポリエステル系織物には、優れた寸法安定性を付与させることができるのであり、これが、本発明の大きな特徴である。これにより、本発明の農業用カーテン資材は、ハウス内で６０〜８０℃、あるいはそれ以上の高温状態におかれても、寸法が大きく変化することがなく、従来の樹脂フィルムを用いたもののように、高温によって資材が収縮してハウスとの連結部や枠体等の構造体（パイプ等）を歪めることがなく、長期にわたって良好に使用することができる。
【００２６】
すなわち、本発明に用いられるポリエステル系織物は、乾熱収縮率が１．５％以下という優れた寸法安定性を備えている。なかでも、乾熱収縮率１％以下に設定することが好適である。なお、上記「乾熱収縮率」は、ＪＩＳ  Ｌ  １０５７Ａ−１法（１４０℃）によるアイロン収縮率を示す。
【００２７】
このように優れた寸法安定性を付与するには、上記ポリエステル系織物を製造する際、つぎのような処理を行うことが必要である。すなわち、すでに述べたように、チタン化合物を所定割合で含有するポリエステル異形断面糸を、主として用いたポリエステル系織物の生機を精練乾燥後、１９５〜２２０℃で１５〜９０秒間加熱することにより寸法安定化処理をする。このようにして、目的とする高寸法安定性の織物を得ることができる。また、場合によっては、糸の段階で上記と同様の高温加熱を予め行うことにより、寸法安定化処理を施すようにしてもよい。
【００２８】
なお、ポリエステル系織物における仕上げ加工は、通常、１９０℃以下で行われるが、その場合、本発明が目的とする寸法安定性を得ることができないため、本発明では、上記のように、処理温度を１９５〜２２０℃に上げて、寸法安定化を兼ねた仕上げ処理を行う。したがって、本発明では、この仕上げ処理を「寸法安定化処理」という。
【００２９】
また、上記ポリエステル系織物には、耐候性の向上を目的として、耐候剤が付与される。付与方法としては、ポリエステル異形断面糸の紡糸工程において、耐候剤を原料樹脂に練込む方法と、ポリエステル系織物に耐候剤を付着固定する方法の２つがあげられる。
【００３０】
上記原料樹脂に耐候剤を練込む方法では、原料樹脂組成物全体に対する耐候剤の含有割合を、０．０１０〜０．６００％に設定することが、効果の点で好適である。
【００３１】
また、上記ポリエステル系織物に耐候剤を付着固定する方法は、具体的には、例えばつぎのようにして行われる。すなわち、耐候剤が適宜の媒体に分散された分散液に織物を浸漬し、耐候剤を織物を構成する糸の繊維表面に付着させたのち、これを脱液・乾燥し、その後、ベーキングすることにより、上記耐候剤を付着固定することができる。そして、上記ベーキングは、１９５〜２２０℃で１５〜９０秒間加熱する寸法安定化処理で兼ねることができる。この方法によれば、耐候剤の付着固定と寸法安定化処理を同時に達成することができる。なお、上記ベーキング兼寸法安定化処理に先立って、通常の条件にしたがって、プレセットを行うことができる。
【００３２】
なお、上記耐候剤としては、ベンゾフェノン系，ベンゾトリアゾール系等の紫外線吸収剤や、フェノール系，リン酸系等の紫外線安定剤（酸化防止剤）、ヒンダードアミン系光安定剤（ＨＡＬＳ）等があげられる。なかでも、ベンゾトリアゾール系紫外線吸収剤（市販品：日華化学社製のサンライフ  ＬＰＳ−９５０等）が好適に用いられる。
【００３３】
さらに、上記ポリエステル系織物のカバーファクタは、８００〜２２００に設定することが好適である。ただし、上記カバーファクタ（ＣＦ）は、下記の式で示される値である。
【００３４】
【数１】
0003681160.tif 000002
【００３５】
すなわち、上記カバーファクタが８００未満では、織密度が低すぎて充分な遮熱性が得られにくくなり、逆にカバーファクタが２２００を超えると、通気度が低くなり、透水性が損なわれるおそれがある。
【００３６】
そして、上記ポリエステル系織物の厚みは、０．０５〜０．５ｍｍ、なかでも０．０９〜０．２０ｍｍに設定することが好適である。すなわち、厚みが薄すぎると、強度的な問題が生じ、逆に厚すぎると、やはり通気度が低くなり、透水性が損なわれるおそれがある。
【００３７】
上記ポリエステル系織物からなる本発明の農業用カーテン資材は、光反射率が高く、遮熱性に優れるだけでなく、通気性、保温性にも優れ、ハウスやトンネル内での農産物栽培において、優れた栽培促進効果を奏する。また、引張強さ、伸び率、引裂強さ等の物理的物性にも優れており、取り扱いやすい。しかも、寸法安定性にも優れているため、長期使用によっても、その連結部等において裂傷が生じたりすることがなく、長期にわたって良好に使用することができる。したがって、このものは、巻き上げたり引き下ろしたりする作業が自動的に行われるよう設定された巻き上げ式カーテン（図４〔ｂ〕参照）に適用するのに最適である。そして、光反射率が高い半面、カーテンで覆われた内側空間が比較的明るいため、これを張設したハウス内やトンネル内での作業がしやすいという利点を有する。
【００３８】
つぎに、実施例について比較例とともに説明する。
【００３９】
【実施例１】
下記の表１に示す特性を備えたポリエステル異形断面糸（断面３葉形状、図１参照）を準備した。そして、この糸を経糸および緯糸として用い、後記の表２に示す条件で織成し、平織りの生機を得た。
【００４０】
【表１】
0003681160.tif 000003
【００４１】
【表２】
0003681160.tif 000004
【００４２】
つぎに、上記生機を、常法により精練乾燥し、ついで、紫外線吸収剤（日華化学社製、サンライフ  ＬＰＳ−９５０）の０．２％水系分散液に、上記生機を浸漬した。そして、２００℃×３０秒間のベーキング兼寸法安定化処理を行うことにより、目的とする織物を得た。この織物は、厚み０．１１ｍｍ、カバーファクタ１５６７、目付７０ｇ／ｍ2 であった。
【００４３】
【実施例２】
緯糸の二酸化チタン含有量を、０．５％にした。それ以外は、上記実施例１と同様にして、目的とする織物を得た。この織物は、厚み０．１０ｍｍ、カバーファクタ１５５８、目付７０ｇ／ｍ2 であった。
【００４４】
【比較例１】
経糸および緯糸の二酸化チタン含有量を、ともに０．５％にした。そして、２００℃×３０秒間のベーキング兼寸法安定化処理に代えて、１８０℃×３０秒間の仕上げ処理を行った。それ以外は実施例１と同様にして織物を得た。この織物は、厚み０．１０ｍｍ、カバーファクタ１５４８、目付６９ｇ／ｍ2 であった。
【００４５】
【比較例２，３】
比較例２品として、従来から農業用カーテン資材として用いられているポリエステル製スパンボンド不織布（厚み０．１６ｍｍ、目付５０ｇ／ｍ2 ）を用意した。また、比較例３品として、同じく従来から農業用カーテン資材として用いられている軟質塩化ビニルフィルム（厚み０．０７５ｍｍ、目付９５ｇ／ｍ2 ）を用意した。
【００４６】
そして、これらの実施例１，２品、比較例１〜３品について、下記の表３に示す各項目について測定を行い、その結果を、下記の表３に併せて示した。なお、各測定方法は、前述のとおりである。また、実際に、図４（ｂ）に示す巻き上げ式の農業用カーテン１としてそれぞれを用いて１２カ月使用し、その開閉作業性と、耐久性と、保温性・遮熱性を評価した。良好なものを「○」とし、やや劣るものを「△」とし、使用に支障が生じるものを「×」とした。なお、比較例２，３品については、経緯の区別がないが、それぞれの長手方向を経方向とし、幅方向を緯方向とした。
【００４７】
【表３】
0003681160.tif 000005
【００４８】
上記の結果から、実施例１，２品は、全ての項目において、優れた性能を有していることがわかる。
【００４９】
さらに、実施例１，２品と比較例１品の遮熱性について、図３に示す装置を用いて測定した。この装置は、治具３によって、裏面に黒い画用紙４を取り付けた試料５を垂直に保持し、上記試料５から３０ｃｍ離れた位置に光源（レフランプ：岩崎電気社製、アイランプ＜スポット＞ＰＲＳ１００Ｖ５００Ｗ）６を設置して、試料５を１０分間照射し、裏面側に設置したサーモカメラ７により、画用紙４の温度を経時的に測定して、昇温曲線を記録するようにした装置である。なお、室温は２２℃±２℃であった。測定の結果を図５に示す。
【００５０】
上記の結果から、実施例１，２品は、比較例１品よりも優れた遮熱性を備えており、特に、経糸、緯糸とも二酸化チタン含有割合を０．０５％に制限した実施例１品が、より優れた遮熱性を備えていることがわかる。
【００５１】
【発明の効果】
以上のように、本発明の農業用カーテン資材は、チタン化合物の含有割合を低く抑えた特殊なポリエステル異形断面糸を主として用い、しかも耐候処理を施した特殊なポリエステル系織物で構成されているため、光反射率が高く、遮熱性に優れている。そして、通気性、保温性にも優れ、ハウスやトンネル内での農産物栽培において、優れた栽培促進効果を奏する。また、引張強さ、伸び率、引裂強さ等の物理的物性にも優れており、取り扱いやすい。しかも、寸法安定性にも優れているため、長期使用によっても、その連結部等において裂傷が生じたりすることがなく、長期にわたって良好に使用することができる。したがって、このものは、巻き上げたり引き下ろしたりする作業が自動的に行われるよう設定された巻き上げ式カーテン等に適用するのに最適である。
【図面の簡単な説明】
【図１】本発明の一実施例に用いるポリエステル異形断面糸の説明図である。
【図２】（ａ），（ｂ），（ｃ）はいずれも上記ポリエステル異形断面糸の変形例を示す説明図である。
【図３】遮熱性を測定する装置の説明図である。
【図４】（ａ）は農業用カーテン資材の一般的な使用態様の一例を示す説明図、（ｂ）は他の例を示す説明図である。
【図５】実施例品と比較例品の遮熱性を示す温度−照射時間の特性曲線図である。
【図１】
0003681160.tif 000006
【図２】
0003681160.tif 000007
【図３】
0003681160.tif 000008
【図４】
0003681160.tif 000009
【図５】
0003681160.tif 000010